СПОСОБ ОКИСЛЕНИЯ АРОМАТИЧЕСКИХ СОЕДИНЕНИЙ И КАТАЛИЗАТОР, ИСПОЛЬЗУЕМЫЙ В ЭТОМ СПОСОБЕ

1. Каталитическая композиция, активная в конверсии замещенных ароматических углеводородов со способными окисляться заместителями при контакте с кислородом в жидкой реакционной смеси, практически не содержащей брома, в окисленный ароматический продукт, содержащий ароматическую карбоновую кислоту, включающая в себя палладий, по меньшей мере один металл или металлоид 15 группы, выбранный из сурьмы, висмута или их комбинации, и по меньшей мере один металл или металлоид 4, 5, 6 или 14 групп.
2. Каталитическая композиция по п.1, содержащая по меньшей мере один металл 5 группы.
3. Каталитическая композиция по п.1, содержащая по меньшей мере один металл 6 группы.
4. Каталитическая композиция по п.1, содержащая сурьму.
5. Каталитическая композиция по п.4, содержащая по меньшей мере один элемент, выбранный из титана, ванадия, хрома, молибдена и олова.
6. Каталитическая композиция по п.4, содержащая ванадий.
7. Каталитическая композиция по п.4, содержащая молибден.
8. Каталитическая композиция по п.1, в которой атомное соотношение палладия и металла или металлоида 15 группы, рассчитанное на элементы, составляет примерно от 1:1000 до примерно 1000:1.
9. Каталитическая композиция по п.1, в которой атомное соотношение палладия и металла или металлоида 4, 5, 6 или 14 групп, рассчитанное на элементы, составляет примерно от 1:1000 до примерно 1000:1.
10. Каталитическая композиция по п.1, содержащая дополнительно золото, галлий или цинк.
11. Раствор катализатора, содержащий водную монокарбоновую кислоту с растворенной в ней каталитической композицией по любому из предшествующих пунктов.
12. Каталитическая композиция по любому из пп.1-10 в виде твердого вещества, не растворимого в воде или водной органической кислоте.
13. Каталитическая композиция по любому из пп.1-10, содержащая по меньшей мере один элемент из палладия, металла или металлоида 15 группы и металла или металлоида 4, 5, 6 или 14 групп, нанесенные на твердую подложку.
14. Нанесенная каталитическая композиция по п.13, в которой палладий, металл или металлоид 15 группы и металл или металлоид 4, 5, 6 или 14 групп нанесены на твердую подложку.
15. Каталитическая композиция, содержащая по меньшей мере три металла или металлоида и активная в конверсии замещенных ароматических углеводордов со способными окисляться заместителями при контакте с кислородом в жидкой реакционной смеси, практически не содержащей брома, в окисленный ароматический продукт, содержащий по меньшей мере одну ароматическую карбоновую кислоту, включающая в себя (А) палладий; (В) сурьму, висмут или их комбинации, и (С) по меньшей мере один элемент, выбранный из титана, ванадия, хрома, молибдена или олова.
16. Каталитическая композиция по п.15, содержащая сурьму.
17. Каталитическая композиция по п.16, содержащая молибден.
18. Каталитическая композиция по п.15, содержащая сурьму и олово.
19. Каталитическая композиция по п.15, содержащая сурьму и молибден.
20. Каталитическая композиция по п.15, содержащая сурьму, олово и молибден.
21. Каталитическая композиция по п.15, содержащая дополнительно золото, галлий или цинк.
22. Каталитическая композиция по любому из пп.14-21, в которой атомное соотношение палладия и сурьмы, висмута или их комбинации, рассчитанное на элементы, составляет примерно от 1:1000 до примерно 1000:1.
23. Каталитическая композиция по любому из пп.14-21, в которой атомное соотношение палладия и титана, ванадия, хрома, молибдена или олова, рассчитанное на элементы, составляет примерно от 1:1000 до примерно 1000:1.
24. Раствор катализатора, содержащий водную уксусную кислоту с растворенной в ней каталитической композицией по любому из пп.14-21.
25. Каталитическая композиция по любому из пп.14-21 в виде твердого вещества, не растворимого в воде и водной органической кислоте.
26. Каталитическая композиция по любому из пп.14-21, содержащая по меньшей мере один из элементов - палладий; сурьму или висмут или их комбинацию и титан, ванадий, хром, молибден или олово, нанесенные на твердую подложку.
27. Нанесенная каталитическая композиция по п.26, в которой палладий, сурьма или висмут или их комбинация и титан, ванадий, хром, молибден или олово нанесены на твердую подложку.
28. Способ превращения ароматического сырья, содержащего замещенный ароматический углеводород по меньшей мере с одним способным окисляться заместителем, в окисленный ароматический продукт, содержащий по меньшей мере одну ароматическую карбоновую кислоту, включающий контактирование ароматического сырья с кислородом в жидкой реакционной смеси в присутствии каталитической композиции, активной в таком превращении в отсутствие брома и содержащей палладий, металл или металлоид 15 группы, выбранный из сурьмы, висмута и их комбинации, и по меньшей мере один металл или металлоид 4, 5, 6 или 14 групп.
29. Способ по п.28, в котором каталитическая композиция содержит по меньшей мере один металл 5 группы.
30. Способ по п.28, в котором каталитическая композиция содержит по меньшей мере один металл 6 группы.
31. Способ по п.28, в котором каталитическая композиция содержит сурьму.
32. Способ по п.28, в котором каталитическая композиция содержит по меньшей мере один элемент, выбранный из титана, ванадия, хрома, молибдена и олова.
33. Способ по п.32, в котором каталитическая композиция содержит молибден.
34. Способ по п.32, в котором каталитическая композиция содержит олово.
35. Способ по п.28, в котором атомное соотношение палладия и металла или металлоида 15 групп в каталитической композиции, рассчитанное на элементы, составляет от примерно 1:1000 до примерно 1000:1.
36. Способ по п.28, в котором атомное соотношение палладия и металла или металлоида 4, 5, 6 или 14 групп в каталитической композиции, рассчитанное на элементы, составляет от примерно 1:1000 до примерно 1000:1.
37. Способ по п.28, в котором каталитическая композиция содержит дополнительно золото.
1-8
38. Способ по любому из пп.28-37, в котором жидкая реакционная смесь содержит по меньшей мере одну монокарбоновую кислоту C в качестве растворителя для ароматического сырья.
1-8
39. Способ по любому из пп.28-37, в котором жидкая реакционная смесь содержит воду и не более примерно 10 мас.% монокарбоновой кислоты C.
40. Способ по любому из пп.28-37, в котором по меньшей мере часть каталитической композиции растворяется в жидкой реакционной смеси.
41. Способ по любому из пп.28-37, в котором по меньшей мере часть каталитической композиции не растворяется в жидкой реакционной смеси.
42. Способ по любому из пп.28-37, в котором по меньшей мере часть каталитической композиции нанесена на подложку.
43. Способ по любому из пп.28-37, в котором образуются монооксид углерода и диоксид углерода в количестве менее примерно 0,1 моль на моль поглощенного кислорода.
44. Способ по любому из пп.28-37, в котором жидкая реакционная смесь не содержит реакционноспособного брома.
45. Способ по любому из пп.28-37, в котором замещенное ароматическое соединение представляет собой производное диалкиларена или частично окисленного диалкиларена или их комбинацию.
46. Способ по п.45, в котором замещенное ароматическое соединение представляет собой производное п-ксилола или частично окисленного п-ксилола или их комбинацию.
47. Терефталевая кислота, полученная способом по п.46.
48. Способ по п.45, в котором окисленный ароматический продукт содержит терефталевую кислоту, п-толуиловую кислоту, 4-карбоксибензальдегид, гидроксиметилбензойную кислоту или их комбинацию.
49. Способ по п.45, в котором замещенное ароматическое соединение представляет собой производное м-ксилола или частично окисленного м-ксилола или их комбинацию.
50. Изофталевая кислота, полученная способом по п.49.
51. Способ по п.45, в котором диалкиларен представляет собой 2,6-диметил- или диэтилнафталин, 2,7-диметил- или диэтилнафталин и окисленный ароматический продукт содержит соответственно 2,6-нафталиндикарбоновую кислоту или 2,7-нафталиндикарбоновую кислоту.
52. 2,6-Нафталиндикарбоновая кислота или 2,7-нафталиндикарбоновая кислота, полученные способом по п.51.
53. Композиция терефталевой кислоты, содержащая терефталевую кислоту и, на массу терефталевой кислоты, примерно 500 м.д. по массе палладия, рассчитанных на элемент, и примерно 0,1-500 м.д. по массе сурьмы, висмута или их комбинации и примерно 0,1-500 м.д. по массе металла или металлоида 4, 5, 6 или 14 групп, рассчитанных на элементы или их комбинации.
54. Композиция терефталевой кислоты, пригодная для прямого превращения по реакции по меньшей мере с одним гликолем в полиэфир, пригодный для производства волокна, содержащая терефталевую кислоту и, на массу терефталевой кислоты, примерно 0,01-100 м.д. палладия, рассчитанных на элемент, и примерно 0,01-100 м.д. по массе сурьмы, висмута или их комбинации, рассчитанных на элементы, и примерно 0,01-100 м.д. по массе металла или металлоида 4, 5, 6 или 14 групп, рассчитанных на элементы, или их комбинации.